(57)【要約】【課題】めっき層の表面に微細なスパングルが安定的かつ十分に形成された表面外観が美麗な溶融Ａｌ系めっき鋼板およびその製造方法を提供する。【解決手段】溶融Ａｌ系めっき鋼板は、基材鋼板の表面に、平均Ｂ濃度が０．００５質量％以上、かつ平均Ｋ濃度が０．０００４質量％以上である組成の溶融Ａｌ系めっき層を有する。【選択図】図１
2017160522.tif 000002
【特許請求の範囲】
【請求項１】
基材鋼板の表面に、平均Ｂ濃度が０．００５質量％以上、かつ平均Ｋ濃度が０．０００４質量％以上である組成の溶融Ａｌ系めっき層を有することを特徴とする溶融Ａｌ系めっき鋼板。
【請求項２】
前記溶融Ａｌ系めっき層の表面に存在するスパングル結晶核が、該溶融Ａｌ系めっき層の表面積１ｃｍ２あたり１００個以上であることを特徴とする請求項１記載の溶融Ａｌ系めっき鋼板。
【請求項３】
前記めっき層の組成における平均Ｂ濃度が０．０２質量％以上、かつ平均Ｋ濃度が０．０００８質量％以上であることを特徴とする請求項１または２に記載の溶融Ａｌ系めっき鋼板。
【請求項４】
アルミニウムを主成分とする溶融Ａｌ系めっき浴に、基材鋼板を浸漬および通過させるめっき工程を含み、
上記溶融Ａｌ系めっき浴は、Ｂ濃度が０．００５質量％以上、かつＫ濃度が０．０００４質量％以上であることを特徴とする溶融Ａｌ系めっき鋼板の製造方法。
【請求項５】
前記溶融Ａｌ系めっき浴は、Ｂ濃度が０．０２質量％以上、かつＫ濃度が０．０００８質量％以上であることを特徴とする請求項４に記載の溶融Ａｌ系めっき鋼板の製造方法。
【請求項６】
前記溶融Ａｌ系めっき浴の組成を調整する組成調整工程をさらに含み、
上記組成調整工程は、ＢおよびＫを含むアルミニウム母合金を添加することを含むことを特徴とする請求項４または５に記載の溶融Ａｌ系めっき鋼板の製造方法。
【発明の詳細な説明】
【技術分野】
【０００１】
本発明は、溶融Ａｌ系めっき鋼板およびその製造方法に関するものである。詳しくは、スパングルサイズが微細であり、表面外観が美麗な溶融Ａｌ系めっき鋼板およびその製造方法に関する。
【背景技術】
【０００２】
溶融アルミニウム系めっき鋼板（溶融Ａｌ系めっき鋼板）は、鋼板のもつ耐食性や耐熱性を向上させるために、鋼板の表層にアルミニウムを主成分とするめっきを溶融法によって施したものであり、自動車排ガス部材、燃焼機器部材など、耐熱用途を中心に広く使用されている。
【０００３】
ところで、溶融Ａｌ系めっき鋼板は、めっき層の表面に、アルミニウムの凝固組織であるデンドライト（樹枝状晶）に起因するスパングル模様が出現する。スパングル模様は、独特の幾何学模様または花柄模様であり、スパングル模様を形成する個々の領域（スパングル）は、上記デンドライトにてなっている。
【０００４】
スパングルは、めっき後にアルミニウムが凝固する過程で成長する。その成長は、先ずスパングル核が生成し、次にスパングル核から一次デンドライトアームが成長し、続いて一次デンドライトアームから二次デンドライトアームが発生して進行する。隣接するスパングル同士がぶつかることによりデンドライトアームの成長が止まるので、めっき層中のスパングル核が多いほどスパングルの個数が多くなり、１個あたりのスパングルサイズは微細なものとなる。
【０００５】
このスパングルの存在は、溶融Ａｌ系めっき鋼板の耐食性などの品質に何ら悪影響を及ぼすものではないが、市場では、スパングルサイズが微細でスパングル模様の目立たない表面肌を有する溶融Ａｌ系めっき鋼板が好まれている。
【０００６】
そこで、例えば、めっき層がアルミニウム−亜鉛合金である溶融アルミニウム−亜鉛めっき鋼板では、微細スパングルを形成させることを目的に、スパングル核として作用する物質を増加させるために、めっき浴中にＴｉ、Ｚｒ、Ｎｂ、Ｂ、ホウ化アルミニウム（ＡｌＢ２、ＡｌＢ１２）等のホウ化物、炭化チタニウム（ＴｉＣ）、ホウ化チタニウム（ＴｉＢ２）、またはチタニウムアルミナイド（ＴｉＡｌ３）を添加する製造方法が提案されている。このような製造方法について、例えば特許文献１〜３に記載されている。
【先行技術文献】
【特許文献】
【０００７】
【特許文献１】特開２００４−１１５９０８号公報（２００４年４月１５日公開）
【特許文献２】特開２００６−２２４０９号公報（２００６年１月２６日公開）
【特許文献３】特許第３７５１８７９号公報（２００５年１２月１６日発行）
【特許文献４】特許第５５９１４１４号公報（２０１４年９月１７日発行）
【発明の概要】
【発明が解決しようとする課題】
【０００８】
しかしながら、上記の方法を溶融Ａｌ系めっき鋼板に適用した場合、以下のような問題がある。
【０００９】
すなわち、アルミニウム（比重：２．７）は金属の中でも軽量であり、亜鉛（比重：７．１）との合金であるアルミニウム−亜鉛合金よりも、溶融アルミニウムの比重は幾分か低い。そのため、Ｔｉ、炭化チタニウム（ＴｉＣ）、ホウ化チタニウム（ＴｉＢ２）、およびチタニウムアルミナイド（ＴｉＡｌ３）等の、溶融Ａｌ系めっき浴よりも比重が高い物質は、浴底への沈降性が高く、めっき浴中に均一に分散させることが困難である。それゆえ、工業的な連続操業のように、溶融Ａｌ系めっき鋼板を連続的に作製する場合、溶融Ａｌ系めっき鋼板の表面に微細なスパングルを安定的に形成させることが困難であるという問題がある。
【００１０】
また、Ｂおよびホウ化アルミ（ＡｌＢ２，ＡｌＢ１２）は、アルミ浴との比重差が小さく、浴底への沈降性は少ない。しかし、ＴｉＢ２等に比べ十分な微細化効果は得られないという問題がある。
【００１１】
例えば、Ｂを含む溶融Ａｌ系めっき鋼板として、特許文献４には、Ｂ含有量が０．００２〜０．０８０質量％の溶融Ａｌ系めっき鋼板が示されている。しかし、この文献に開示された技術は、溶融Ａｌ系めっき鋼板のめっき層の表面にＢが偏在して、めっき層と金型との摺動性を向上し、めっき層の耐カジリ性を改善するものである。特許文献４には、微細スパングルを形成して溶融Ａｌ系めっき層の表面外観を美麗にすることについて何ら記載されていない。
【００１２】
本発明は、上記従来の問題点に鑑みなされたものであり、その目的は、溶融Ａｌ系めっき鋼板において、めっき層の表面に微細なスパングルが安定的かつ十分に形成された表面外観が美麗な溶融Ａｌ系めっき鋼板およびその製造方法を提供することにある。
【課題を解決するための手段】
【００１３】
本発明者らが鋭意検討を行った結果、適量のＢ（ホウ素）およびＫ（カリウム）を共存させた溶融Ａｌ系めっき浴を用いて溶融Ａｌ系めっき鋼板を得たとき、Ｂ若しくはホウ化アルミ（ＡｌＢ２、ＡｌＢ１２）の単独添加、またはホウ化チタニウム（ＴｉＢ２）およびチタニウムアルミナイド（ＴｉＡｌ３）の添加よりも優れたスパングル微細化効果を発現できることを見出して、本発明を完成するに至った。
【００１４】
すなわち、本発明における溶融Ａｌ系めっき鋼板は、基材鋼板の表面に、平均Ｂ濃度が０．００５質量％以上、かつ平均Ｋ濃度が０．０００４質量％以上である組成の溶融Ａｌ系めっき層を有することを特徴としている。
【００１５】
また、本発明における溶融Ａｌ系めっき鋼板は、前記溶融Ａｌ系めっき層の表面に存在するスパングル結晶核が、該溶融Ａｌ系めっき層の表面積１ｃｍ２あたり１００個以上であることを特徴としている。
【００１６】
さらに、本発明における溶融Ａｌ系めっき鋼板は、前記めっき層の組成における平均Ｂ濃度が０．０２質量％以上、かつ平均Ｋ濃度が０．０００８質量％以上であることが好ましい。
【００１７】
本発明における溶融Ａｌ系めっき鋼板の製造方法は、アルミニウムを主成分とする溶融Ａｌ系めっき浴に、基材鋼板を浸漬および通過させるめっき工程を含み、上記溶融Ａｌ系めっき浴は、Ｂ濃度が０．００５質量％以上、かつＫ濃度が０．０００４質量％以上であることを特徴としている。
【００１８】
さらに、本発明における溶融Ａｌ系めっき鋼板の製造方法は、前記溶融Ａｌ系めっき浴は、Ｂ濃度が０．０２質量％以上、かつＫ濃度が０．０００８質量％以上であることが好ましい。
【００１９】
さらに、本発明における溶融Ａｌ系めっき鋼板の製造方法は、前記溶融Ａｌ系めっき浴の組成を調整する組成調整工程をさらに含み、上記組成調整工程は、ＢおよびＫを含むアルミニウム母合金を添加することを含むことが好ましい。
【発明の効果】
【００２０】
本発明によれば、めっき層の表面に微細なスパングルが安定的かつ十分に形成された表面外観が美麗な溶融Ａｌ系めっき鋼板およびその製造方法を提供することができるという効果を奏する。
【図面の簡単な説明】
【００２１】
【図１】本発明の実施の形態における溶融Ａｌ系めっき鋼板について、極表面を研磨してデンドライト組織を観察可能とした後の光学顕微鏡写真を示す図である。
【発明を実施するための形態】
【００２２】
以下、本発明の実施の形態について説明する。なお、以下の記載は発明の趣旨をより良く理解させるためのものであり、特に指定のない限り、本発明を限定するものではない。また、本出願において、「Ａ〜Ｂ」とは、Ａ以上Ｂ以下であることを示している。
【００２３】
以下の説明においては、本発明の実施の形態における溶融Ａｌ系めっき鋼板およびその製造方法の説明に先立って、本発明の知見の概略的な説明をする。
【００２４】
（発明の知見の概略的な説明）
前述したように、溶融Ａｌ系めっき層の表面には、通常、デンドライトに起因するスパングル模様が出現する。このスパングル模様への対処として、これまで様々なアプローチが行われてきた。例えば、めっき後に多数パス回数のスキンパス圧延を行うといった、後処理としての表面加工を行う方法がある。しかし、そのような方法は大掛かりな装置または特別な工程を必要とし、製造コストを増大させる。
【００２５】
そのため、個々のスパングルサイズを微細なものとすることによって、上記スパングル模様を目立たなくする方法が考えられてきた。スパングルサイズを微細にするには、スパングルの成長初期に形成されるスパングル核の密度を高くすればよい。つまり、スパングル核を不均質核生成させることが考えられる。
【００２６】
例えば、基材鋼板をめっき浴に浸漬し通過させてめっき浴から引き上げた後、未凝固状態のめっき層表面に、微細なミストまたは金属酸化物粉末を噴霧する技術が知られている。しかし、これらの方法では、連続式溶融アルミめっきラインにおいて、鋼板のバタつきによって安定して微細化ができなかったり、噴霧処理を行う装置および該処理を監視する装置が必要であったりする。
【００２７】
そのため、前述したように、めっき浴中にスパングル核として作用する物質を添加する技術が提案されてきた。これによれば、基材鋼板を、成分を調整しためっき浴に浸漬し通過させることにより微細スパングルが得られるため、低コストであり利便性が高い。しかしながら、これらの技術においても、溶融アルミめっき鋼板に適用した場合、前述したような問題があった。
【００２８】
そこで、このような状況のなか、本発明者は、めっき浴中に添加し得る種々の成分が溶融Ａｌ系めっき鋼板の微細スパングルにおよぼす影響を詳細に調査した結果、めっき浴中にＢとＫとを共存させることにより、優れたスパングル微細化効果を発現できることを見出した。すなわち、ＢとＫとを共存させることによって、ＢまたはＫを単独添加した溶融Ａｌ系めっき鋼板に比べて、めっき層の表面に形成されるスパングル核の密度が高くなる。特に、Ｂ濃度が０．００５質量％以上、かつＫ濃度が０．０００４質量％以上である溶融Ａｌ系めっき浴を用いて溶融Ａｌ系めっき鋼板を得たとき、Ｂ若しくはホウ化アルミ（ＡｌＢ２、ＡｌＢ１２）の単独添加、またはホウ化チタニウム（ＴｉＢ２）およびチタニウムアルミナイド（ＴｉＡｌ３）の添加よりも優れたスパングル微細化効果が発現することが明らかとなった。
【００２９】
ＢとＫとが共存することによってスパングル微細化効果が高くなる機構の詳細については未だ明らかではないが、めっき浴中にＢやホウ化アルミを単独で添加する場合よりもＫを併用添加した場合の方が、ＢおよびＫの添加量が微量であっても明らかに高い微細化効果が得られる。これまで、Ｂは、めっき層の表面に濃化する（偏在する）ことが知られているが、ホウ素だけではスパングル微細化効果は十分ではなかった。このことからすれば、例えば、ＢとＫとがクラスタを形成すると共に、該クラスタがめっき層の表面に偏在して、スパングル核として働くといった機構が考えられる。
【００３０】
また、ＢおよびＫをめっき浴に共添加しても、Ｋの添加量が過剰でない場合には、溶融Ａｌ系めっき層による鋼板の耐食性（耐赤錆性）改善効果やＡｌめっき層本来の加工性は、ＢおよびＫを共添加しない場合と同様に維持される。
【００３１】
このような本発明の知見は、溶融Ａｌ系めっき鋼板において、従来に無い新しいものであり、以下の点で優れている。本発明によれば、溶融Ａｌめっき浴の組成を調整することによって、スパングルサイズを十分に微細化して美麗な表面肌を有する溶融Ａｌ系めっき鋼板が容易かつ安定的に製造できる。さらに、ＢおよびＫは、レアメタルや重金属ではないため、自然界に豊富かつ人体に無害である。また、ＢおよびＫは溶融Ａｌ系めっき浴中で浴底への沈降性が低く、この溶融Ａｌ系めっき鋼板は、工業的な連続操業により安定的に製造することができる。したがって、別の側面では、本発明によれば、製造コストが低く、工業的および実用的に非常に適した溶融Ａｌ系めっき鋼板およびその製造方法を提供することができる。
【００３２】
ここまで、本発明の知見の概略的な説明をしてきた。次に、本発明の実施の形態における溶融Ａｌ系めっき鋼板について説明する。
【００３３】
（溶融Ａｌ系めっき鋼板）
本発明の実施の形態における溶融Ａｌ系めっき鋼板について、図１を参照しながら説明する。図１は、本発明の実施の形態における溶融Ａｌ系めっき鋼板について、極表面を研磨してデンドライト組織を観察可能とした後の光学顕微鏡写真を示す図である。
【００３４】
溶融Ａｌ系めっき鋼板は、概略的には、アルミニウムを主成分とする溶融Ａｌ系めっき浴に基材鋼板を浸漬および通過させ、基材鋼板の表面に溶融Ａｌ系めっき層を形成させて製造される。このとき、上記基材鋼板の鋼素地と溶融Ａｌ系めっき層との間（界面）には、ＡｌとＦｅとの相互拡散によってＡｌ−Ｆｅ合金層も形成される。溶融Ａｌ系めっき層の表面には、図１に示すように、スパングル結晶核から成長したデンドライトが存在する。溶融Ａｌ系めっき層の表面における、このスパングル結晶核の密度については後述する。
【００３５】
〔基材鋼板〕
基材鋼板は、用途に応じて従来一般的に使用されている各種基材鋼板の中から選択することができる。耐食性を重視する用途ではステンレス鋼板を適用すればよい。基材鋼板の板厚は例えば０.４〜２.０ｍｍとすることができる。また、本明細書において、基材鋼板は、基材鋼帯を含んで意味する。
【００３６】
〔Ａｌ−Ｆｅ合金層〕
Ａｌ−Ｆｅ合金層は、Ａｌ−Ｆｅ系金属間化合物を主体とするものである。ここで、上記溶融Ａｌ系めっき浴にはＳｉが添加されていることが好ましく、Ｓｉを含有するＡｌ系めっき浴で形成されるＡｌ−Ｆｅ系合金層中にはＳｉが多く含まれる。本明細書ではＳｉを含有しないＡｌ−Ｆｅ系合金層とＳｉを含有するいわゆるＡｌ−Ｆｅ−Ｓｉ系合金層を一括してＡｌ−Ｆｅ系合金層と呼んでいる。Ａｌ−Ｆｅ系合金層は脆い金属間化合物で構成されることから、その厚さが増大するとめっき層の密着性が低下し、プレス加工性を阻害する要因となる。プレス加工性の観点からはＡｌ−Ｆｅ系合金層の厚さは薄いほど好ましいが、過剰に薄くすることは工程負荷を増大させ不経済となる。通常、Ａｌ−Ｆｅ系合金層の平均厚さは０.５μｍ以上の範囲とすればよい。
【００３７】
〔溶融Ａｌ系めっき層の組成〕
溶融Ａｌ系めっき層の化学組成は、めっき浴組成とほぼ同じになる。従って、めっき層の組成は、めっき浴組成の調整によってコントロールできる。
【００３８】
また、溶融Ａｌ系めっき層とは、基材鋼板の表面に形成されためっき層であって、Ａｌ−Ｆｅ系合金層を含んで意味する。溶融Ａｌ系めっき鋼板の最表面の酸化アルミニウム層については、非常に薄い層であるため特に問題とならないが、溶融Ａｌ系めっき層に含まれるものとする。なお、溶融Ａｌ系めっき鋼板の表面に、例えば、後処理として有機被膜等の被膜層がさらに形成されている場合には、該被膜層は、溶融Ａｌ系めっき層に当然含まれない。
【００３９】
それゆえ、本明細書において、溶融Ａｌ系めっき層の「平均濃度」とは、溶融Ａｌ系めっき鋼板において、基材鋼板の表面から溶融Ａｌ系めっき層の外表面までの深さ方向を平均した濃度を意味している。具体的には、後述するように、平均濃度は、溶融Ａｌ系めっき層を全て溶解した溶液を測定溶液として濃度分析することにより測定されるものである。つまり、Ｂのように溶融Ａｌ系めっき層表面に濃化する元素について、平均Ｂ濃度とは、該濃化が無いものとして平均化した場合の、溶融Ａｌ系めっき層中のＢ濃度を意味する。さらに言えば、溶融Ａｌ系めっき浴中のＢ濃度が、めっき後の溶融Ａｌ系めっき層中の平均Ｂ濃度に反映される。
【００４０】
溶融Ａｌ系めっき層は、Ａｌを主成分として、少なくともＢおよびＫを含むが、それ以外の元素が存在していてもよい。
【００４１】
Ｓｉは溶融めっき時のＡｌ−Ｆｅ合金層の成長を抑制するために必要な添加元素である。また、Ａｌ系めっき浴にＳｉを添加するとめっき浴の融点が低下するので、めっき温度の低減に有効である。めっき浴中のＳｉ含有量が１．０質量％未満の場合、溶融めっき時にＡｌとＦｅの相互拡散によりＡｌ−Ｆｅ系合金層が厚く生成するため、プレス成形等の加工時にめっき剥離発生の原因となる。一方、１２．０質量％を超えるＳｉ含有量とした場合、めっき層が硬化し曲げ加工部のめっき割れを抑制できなくなり、曲げ加工部の耐食性が低下する。そのため、めっき浴中のＳｉ含有量は、１．０〜１２．０質量％であることが好ましい。特に、Ｓｉ含有量を３.０質量％未満とすると、めっき層の凝固時に生成するＳｉ相の量が減少するとともに、初晶Ａｌ相が軟質化し、曲げ加工性を重視する用途ではより効果的である。
【００４２】
溶融Ａｌ系めっき浴中には、基材鋼板や溶融めっき槽の構成部材などからＦｅが混入し、通常、溶融Ａｌ系めっき層のＦｅ含有量は０.０５質量％以上となる。Ｆｅ含有量は３.０質量％まで許容されるが、２.５質量％以下であることがより好ましい。
【００４３】
上記以外の元素として、溶融Ａｌ系めっき浴にはＳｒ、Ｎａ、Ｃａ、Ｓｂ、Ｐ、Ｍｇ、Ｃｒ、Ｍｎ、Ｔｉ、Ｚｒ、Ｖ等の元素が必要に応じて意図的に添加されることがあり、また原料などから混入することもある。本発明で対象とする溶融Ａｌめっき鋼板においても、これら従来一般的に許容される元素を含有しても問題ない。具体的には例えば、質量％でＳｒ：０〜０.２％、Ｎａ：０〜０.１％、Ｃａ：０〜０.１％、Ｓｂ：０〜０.６％、Ｐ：０〜０.２％、Ｍｇ：０〜５.０％、Ｃｒ：０〜１.０％、Ｍｎ：０〜２.０％、Ｔｉ：０〜０.５％、Ｚｒ：０〜０.５％、Ｖ：０〜０.５％の含有量範囲を例示することができる。
【００４４】
以上の元素以外の残部は、Ａｌおよび不可避的不純物とすればよい。
【００４５】
前述したように、本発明の実施の形態における溶融Ａｌ系めっき鋼板は、基材鋼板の表面に、平均Ｂ濃度が０．００５質量％以上、かつ平均Ｋ濃度が０．０００４質量％以上である組成の溶融Ａｌ系めっき層を有することを特徴としている。
【００４６】
Ｂ含有量およびＫ含有量が上記規定範囲にあるとき、溶融Ａｌ系めっき層の表面積１ｃｍ２あたりに存在するスパングル結晶核が１００個以上とすることができる。これにより、めっき層の表面に微細なスパングルが十分に形成された表面外観の美麗な溶融Ａｌ系めっき鋼板とすることができる。また、この溶融Ａｌ系めっき鋼板は、めっき浴中のＢ濃度およびＫ濃度を調整し、該めっき浴に基材鋼板を通板して得ることができるため、微細なスパングルが安定的に形成されて得ることができる。
【００４７】
ここで、再び図１を参照して、スパングル結晶核の密度について説明する。図１に示すように、それぞれのスパングルのサイズは一定ではなく、不揃いなものとなっている。しかし、例えば光学顕微鏡で見た場合に、スパングル結晶核を見分けることはできる。
【００４８】
そのため、ある視野面積に存在するスパングル結晶核の個数を計測すれば、該視野面積あたりのスパングル結晶核の個数がわかる。これに基づいて、溶融Ａｌ系めっき層の表面積１ｃｍ２あたりのスパングル結晶核の大まかな個数に換算することができる。ただし、この計測方法は一例であって、その他の方法によって計測することを除外するものではない。
【００４９】
ここで、溶融Ａｌ系めっき層の平均Ｂ濃度が０．００５質量％未満の場合には、十分なスパングル微細化効果を得ることができない。また、溶融Ａｌ系めっき層の平均Ｂ濃度が０．５０質量％を超えると、スパングル微細化効果が飽和するため、それ以上平均Ｂ濃度を増加させても優位性は認められない。
【００５０】
また、溶融Ａｌ系めっき層の平均Ｂ濃度が３．０％を超えると耐食性が低下し得る。そのため、溶融Ａｌ系めっき鋼板の耐食性の観点からすると、溶融Ａｌ系めっき層の平均Ｂ濃度が０．００５〜３．０質量％であることが好ましい。
【００５１】
溶融Ａｌ系めっき層の平均Ｋ濃度が０．０００４質量％未満の場合、十分なスパングル微細化効果を得ることができない。一方、溶融Ａｌ系めっき層の平均Ｋ濃度が０．０５質量％を超えるとスパングル微細化効果が飽和する。また、溶融Ａｌ系めっき層の平均Ｋ濃度が０．０３質量％以上では、耐食性が低下する。そのため、溶融Ａｌ系めっき鋼板の耐食性の観点からすると、溶融Ａｌ系めっき層の平均Ｋ濃度が０．０００４〜０．０２質量％であることが好ましい。
【００５２】
このように、溶融Ａｌ系めっき鋼板の耐食性の観点からすると、溶融Ａｌ系めっき層の平均Ｂ濃度が０．００５〜３．０質量％であることが好ましい。また、溶融Ａｌ系めっき層の平均Ｋ濃度が０．０００４〜０．０２質量％であることが好ましい。これによれば、表面外観が美麗かつ耐食性に優れた溶融Ａｌ系めっき鋼板とすることができる。
【００５３】
なお、上述のように、溶融Ａｌ系めっき層の平均Ｂ濃度および平均Ｋ濃度は、濃度がある程度増大するとスパングル微細化効果が飽和するため、本発明においては濃度の上限を設ける必要がない。
【００５４】
また、溶融Ａｌ系めっき層の平均Ｂ濃度が０．０２質量％以上、かつ平均Ｋ濃度が０．０００８質量％以上であることが好ましい。これによれば、溶融Ａｌ系めっき層の表面積１ｃｍ２あたりに存在するスパングル結晶核が２００個以上とすることができる。その結果、表面外観のより一層美麗な溶融Ａｌ系めっき鋼板とすることができる。
【００５５】
なお、溶融Ａｌ系めっき鋼板の溶融Ａｌ系めっき層は、両面に設けられていることに限定されず、基材鋼板の少なくとも片面に設けられていればよい。
【００５６】
（溶融Ａｌ系めっき鋼板の製造方法）
本発明の実施の形態における溶融Ａｌ系めっき鋼板は、ＢおよびＫの濃度を調整しためっき浴を用いて、溶融法により製造することができる。例えば、実験ラインで製造すること、および一般的な連続Ａｌめっき製造工程（製造装置）にて製造することができる。他にも、当業者に知られている任意の溶融Ａｌめっき鋼板の製造方法に本発明を適用して、本発明の実施の形態における溶融Ａｌ系めっき鋼板を製造することができる。
【００５７】
本発明の実施の形態における溶融Ａｌ系めっき鋼板の製造方法は、アルミニウムを主成分とする溶融Ａｌ系めっき浴に、基材鋼板を浸漬および通過させるめっき工程を含み、上記溶融Ａｌ系めっき浴は、Ｂ濃度が０．００５質量％以上、かつＫ濃度が０．０００４質量％以上となっている。
【００５８】
溶融Ａｌ系めっき浴の組成が、上記めっき工程後の溶融Ａｌ系めっき層の各成分の平均濃度とほぼ同じになるため、この構成により、平均Ｂ濃度が０．００５質量％以上、かつ平均Ｋ濃度が０．０００４質量％以上である組成の溶融Ａｌ系めっき層を有する溶融Ａｌ系めっき鋼板を製造することができる。
【００５９】
そして、このことから、上記溶融Ａｌ系めっき浴の組成は、溶融Ａｌ系めっき鋼板と同様に、Ｂ濃度が０．０２質量％以上、かつＫ濃度が０．０００８質量％以上であることが好ましい。また、上記溶融Ａｌ系めっき浴の組成は、Ｂ濃度が０．００５〜３．０質量％であることが好ましい。また、上記溶融Ａｌ系めっき浴の組成は、Ｋ濃度が０．０００４〜０．０２質量％であることが好ましい。
【００６０】
少なくとも上記めっき工程の前に、溶融Ａｌ系めっき浴中の各元素の濃度を調整して、溶融Ａｌ系めっき浴の組成を調整する組成調整工程が行われる。該組成調整工程における、溶融Ａｌ系めっき浴の組成の調整は、以下のように行うことができる。
【００６１】
上記溶融Ａｌ系めっき浴のＢ濃度は、Ｂを含むアルミニウム母合金を添加して調整されることが好ましい。これによれば、溶融Ａｌ系めっき浴中にＢを好適に分散させることができる。或いは、上記溶融Ａｌ系めっき浴のＢ濃度は、例えば、Ｂ単独、またはＡｌＢ２若しくはＡｌＢ１２等のホウ化アルミニウムのようなホウ化物の添加によって調整されてもよく、濃度の調整方法は特に限定されない。これらの原料を用いた場合には、溶融Ａｌ系めっき浴中にＢを均等に分散させる処理が必要となる。
【００６２】
上記溶融Ａｌ系めっき浴のＫ濃度についても同様に、Ｋを含むアルミニウム母合金を添加して調整されることが好ましい。これによれば、溶融Ａｌ系めっき浴中にＫを好適に分散させることができる。或いは、上記溶融Ａｌ系めっき浴のＫ濃度は、例えば、Ｋ単独、またはＫＦ、ＫＢＦ４、若しくはＫ２ＡｌＦ６ＡｌＢ２のような化合物の添加によって調整されてもよく、濃度の調整方法は特に限定されない。これらの原料を用いた場合には、溶融Ａｌ系めっき浴中にＫを均等に分散させる処理が必要となる。
【００６３】
また、上記溶融Ａｌ系めっき浴のＢ濃度およびＫ濃度は、ＢおよびＫを含むアルミニウム母合金を添加して調整されることがより好ましい。これによれば、該アルミニウム母合金を添加することによって、容易に上記溶融Ａｌ系めっき浴中にＢおよびＫを好適に分散させることができる。この場合には、アルミニウム母合金中のＢ濃度とＫ濃度との比が、溶融Ａｌ系めっき浴のＢ濃度とＫ濃度との比と概ね一致することになる。或いは、ＢおよびＫの含有量が互いに異なる複数種類のアルミニウム母合金を添加して、所望のＢ濃度およびＫ濃度に、溶融Ａｌ系めっき浴を調整することもできる。このことは以下のように整理することができる。溶融Ａｌ系めっき鋼板の製造方法は、前記溶融Ａｌ系めっき浴の組成を調整する組成調整工程をさらに含み、上記組成調整工程は、ＢおよびＫを含むアルミニウム母合金を添加することを含むことが好ましい。
【００６４】
また、上記溶融Ａｌ系めっき浴中にＳｉが含まれる場合には、Ｓｉ濃度は、Ｓｉを含むアルミニウム母合金を添加して調整されることが好ましい。また、上記溶融Ａｌ系めっき浴中に含まれ得る他の元素については、既知の方法を用いて添加して、濃度を調整すればよい。
【００６５】
ここで、工業的な連続Ａｌめっき製造装置を考えると、溶融Ａｌ系めっき浴に基材鋼板が連続的に通板して、溶融Ａｌ系めっき鋼板が連続的に製造される。このとき、溶融Ａｌ系めっき浴中の各成分は、基材鋼板にめっきされた分だけ減少していくことになる。そのため、溶融Ａｌ系めっき浴の、この減少分について何らかの方法によって補充する必要がある。
【００６６】
上述のように、溶融Ａｌ系めっき浴のＢ濃度およびＫ濃度は、ＢおよびＫを含むアルミニウム母合金を添加して調整することができる。そのため、所望量のＢおよびＫを含有するアルミニウム母合金を用いて、または、ＢおよびＫの含有量が異なる複数種類のアルミニウム母合金を用いて、上記の減少分を容易に補充することができる。なお、溶融Ａｌ系めっき浴がＳｉを含む組成の場合には、Ｓｉを含むアルミニウム母合金を同時に添加すればよい。上記めっき工程と平行して、上記組成調整工程をこのように行うことによって、表面外観が美麗な溶融Ａｌ系めっき鋼板を連続的に安定して製造することができる。
【００６７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００６８】
表１に示す化学組成を有する板厚０．８ｍｍの冷延焼鈍鋼板を基材鋼板として、めっき実験設備を用いて、次に説明するように準備した溶融Ａｌ系めっき浴に基材鋼板を浸漬し、引き上げて、所定の冷却速度にてめっき層を凝固させることにより、実験ラインにて溶融Ａｌ系めっき鋼板（供試材）を作製した。
【００６９】
溶融Ａｌ系めっき浴は、次のように調製することにより種々の組成の溶融Ａｌ系めっき浴を準備した。
【００７０】
Ａｌ−２０質量％Ｓｉ母合金を用いて、めっき浴中のＳｉ濃度を０〜１４．０質量％とし、該めっき浴中にＡｌ−４質量％Ｂ母合金を所定量添加して、めっき浴中のＢ濃度を０〜３．０質量％に調整した。また、めっき浴中にＫＦを所定量添加して、めっき浴中のＫ濃度を０．０００１〜０．０５質量％に調整した。また、めっき浴中には連続生産時に基材鋼板やポットの構成部材などからＦｅが不可避的に混入してくることを想定し、基材鋼板と同じ冷延焼鈍鋼板をめっき浴に溶解して、めっき浴中のＦｅ濃度を２．０質量％に調整した。めっき浴の残部はＡｌおよび不可避的不純物とした。
【００７１】
めっき浴温は６５０〜６８０℃、基材鋼板のめっき浴へのめっき浴浸漬時間は２ｓｅｃ、めっき浴から引き上げた後の冷却速度は１３℃／ｓｅｃとした。各例のＳｉ、Ｂ、およびＫの含有量は表２中に示してある。片面当たりのめっき厚みは約２０μｍである。
【００７２】
【表１】
2017160522.tif 000003
【００７３】
得られためっき鋼板について、以下の調査を行った。
【００７４】
（めっき層中成分のＩＣＰによる分析）
めっき層の成分を定量するため、まず次の手順によりめっき層を溶解させた。
【００７５】
上記種々の組成の溶融Ａｌ系めっき浴を用いて作製した各供試材を所定の大きさに切り出して、各供試材の切り出し片を作製した。この各供試材の切り出し片をそれぞれ、濃度２５％のＮａＯＨ溶液（１０ｍｌ）に投入して静置し、加温してめっき層を溶液に完全に溶解させた。めっき層が全て溶解したことを確認した後、めっき層が溶解除去された切り出し片を溶液から取り出した。次に、この溶液をさらに加温し、液体を蒸発乾固させ、蒸発乾固物を得た。この蒸発乾固物を、混酸（硝酸４０ｍｌと塩酸１０ｍｌの混合溶液）を用いて加温しながら溶解させ、超純水を加えて２５０ｍｌに定容した。このようにして、各供試材の切り出し片から得た定容後の溶液を、それぞれ各供試材の組成測定溶液とした。
【００７６】
その後、この各供試材の組成測定溶液について、それぞれ次の２通りの定量分析を行ってめっき層の組成を求めた。
【００７７】
誘導結合プラズマ発光分光分析法（ＩＣＰ−ＡＥＳ法）により、Ｓｉ、Ｂ、Ｆｅの定量分析を行った。また、誘導結合プラズマ質量分析法（ＩＣＰ−ＭＳ法）により、Ｋの定量分析を行った。
【００７８】
（めっき層表面のスパングル結晶核の個数）
各供試材の表面をバフ研磨して、めっき層の表面から深さ５μｍまでの極表層を平滑化することにより、デンドライト組織を観察可能にした。そして、光学顕微鏡により、めっき層の表面積１ｃｍ２あたりに存在するスパングル結晶核の個数を算出した。以下の基準で評価し、○評価以上を合格とした。
【００７９】
◎：めっき層の表面積１ｃｍ２あたりに存在するスパングル結晶核が２００個以上
○：同１００個以上２００個未満
×：同５０個以上１００個未満
××：同５０個未満。
【００８０】
（めっき層の耐食性）
各供試材の未処理の溶融Ａｌ系めっき層について、ＪＩＳ  Ｚ２３７１：２０００に規定される、中性塩水噴霧試験（ＮＳＳ試験）を行い、白錆発生面積率を測定した。以下の基準でめっき層の耐食性を評価し、○評価を合格と判定した。
【００８１】
○：白錆発生面積率０％以上５％未満
△：同５％以上２０％未満
×：同２０％以上。
【００８２】
以上の結果を表２に示す。
【００８３】
【表２】
2017160522.tif 000004
【００８４】
表２のＮｏ．１〜１９に示すように、めっき層中の平均Ｂ濃度および平均Ｋ濃度が本発明の範囲内の実施例では、めっき層の表面積１ｃｍ２あたりに存在するスパングル結晶核が１００個以上であり、良好なスパングル微細化効果を示した。本実施例から、本発明によりめっき層の表面に微細なスパングルが安定的かつ十分に形成された表面外観が美麗な溶融Ａｌ系めっき鋼板が得られることがわかる。
【００８５】
また、Ｎｏ．４，５，１０〜１９の実施例から、めっき層中の平均Ｂ濃度が０．０２質量％以上、かつ平均Ｋ濃度が０．０００８質量％以上では、めっき層の表面積１ｃｍ２あたりに存在するスパングル結晶核が２００個以上となり、さらに表面外観が美麗な溶融Ａｌ系めっき鋼板が得られることがわかる。
【００８６】
また、Ｎｏ．１〜１７の実施例から、めっき層中の平均Ｋ濃度が０．０００４〜０．０２質量％では、良好な耐食性を示し、表面外観が美麗かつ耐食性に優れた溶融Ａｌ系めっき鋼板が得られることがわかる。
【００８７】
これに対し、めっき層中の平均Ｂ濃度および平均Ｋ濃度が本発明の範囲外（下限未満）の比較例Ｎｏ．２０〜２９では、めっき層の表面積１ｃｍ２あたりに存在するスパングル結晶核が１００個未満であり、スパングル微細化効果が不十分であることを示すと共に、表面外観が劣る溶融Ａｌ系めっき鋼板しか得られなかった。
【００８８】
なお、表２のＮｏ．１〜２９に示すように、めっき層中の平均Ｓｉ濃度は、本発明の効果に格別影響を及ぼさない。
【図１】
2017160522.tif 000005
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
基材鋼板の表面に、平均Ｂ濃度が０．００５質量％以上３．０質量％以下、かつ平均Ｋ濃度が０．０００４質量％以上０．０２質量％以下である組成の溶融Ａｌ系めっき層を有することを特徴とする溶融Ａｌ系めっき鋼板。
【請求項２】
前記溶融Ａｌ系めっき層の表面に存在するスパングル結晶核が、該溶融Ａｌ系めっき層の表面積１ｃｍ２あたり１００個以上であることを特徴とする請求項１記載の溶融Ａｌ系めっき鋼板。
【請求項３】
前記めっき層の組成における平均Ｂ濃度が０．０２質量％以上３．０質量％以下、かつ平均Ｋ濃度が０．０００８質量％以上０．０２質量％以下であることを特徴とする請求項１または２に記載の溶融Ａｌ系めっき鋼板。
【請求項４】
アルミニウムを主成分とする溶融Ａｌ系めっき浴に、基材鋼板を浸漬および通過させるめっき工程を含み、
上記溶融Ａｌ系めっき浴は、Ｂ濃度が０．００５質量％以上３．０質量％以下、かつＫ濃度が０．０００４質量％以上０．０２質量％以下であることを特徴とする溶融Ａｌ系めっき鋼板の製造方法。
【請求項５】
前記溶融Ａｌ系めっき浴は、Ｂ濃度が０．０２質量％以上３．０質量％以下、かつＫ濃度が０．０００８質量％以上０．０２質量％以下であることを特徴とする請求項４に記載の溶融Ａｌ系めっき鋼板の製造方法。
【請求項６】
前記溶融Ａｌ系めっき浴の組成を調整する組成調整工程をさらに含み、
上記組成調整工程は、ＢおよびＫを含むアルミニウム母合金を添加することを含むことを特徴とする請求項４または５に記載の溶融Ａｌ系めっき鋼板の製造方法。